ПРОДУКТ ИЗ Al-Cu-Li СПЛАВА, ПРИГОДНЫЙ ДЛЯ ПРИМЕНЕНИЯ В АВИАЦИИ И КОСМОНАВТИКЕ

1. Продукт из алюминиевого сплава для конструктивных элементов, имеющий химический состав, содержащий, мас.%:
Cu 3,4-5,0
Li 0,9-1,7
Mg 0,2-0,8
Ag 0,1-0,8
Mn 0,1-0,9
Zn < 0,1,
один или более элементов, выбранных из группы, состоящей из:
Zr 0,05-0,3
Cr 0,05-0,3
Ti 0,03-0,3
Sc 0,05-0,4
Hf 0,05-0,4
Fe < 0,15
Si < 0,5,
неизбежные примеси и остальное - алюминий.
2. Продукт из алюминиевого сплава по п. 1, причем содержание Cu находится в диапазоне от 3,6 до 4,4%, предпочтительно, в диапазоне от 3,75 до 4,4%, а более предпочтительно, в диапазоне от 3,75 до 4,2%.
3. Продукт из алюминиевого сплава по п. 1 или 2, причем содержание Li находится в диапазоне от 1,0 до 1,4%, а предпочтительно, в диапазоне от 1,0 до 1,25%.
4. Продукт из алюминиевого сплава по п. 1 или 2, причем этот продукт содержит Zr в диапазоне от 0,05 до 0,25%.
5. Продукт из алюминиевого сплава по п. 1 или 2, причем этот продукт содержит Zn в диапазоне ≤ 0,05%, а предпочтительно, в диапазоне ≤ 0,02%.
6. Продукт из алюминиевого сплава по п. 1 или 2, причем этот продукт содержит Ag в диапазоне от 0,2 до 0,6%, а предпочтительно, в диапазоне от 0,25 до 0,50%.
7. Продукт из алюминиевого сплава по п. 1 или 2, причем этот продукт содержит Mn в диапазоне от 0,2 до 0,7%.
8. Продукт из алюминиевого сплава по п. 1 или 2, причем этот продукт содержит Si в диапазоне ≤ 0,10%, а предпочтительно, в диапазоне ≤ 0,07%.
9. Продукт из алюминиевого сплава по п. 1 или 2, причем этот продукт находится в виде катаного, выдавленного или кованого продукта.
10. Продукт из алюминиевого сплава по п. 9, причем этот продукт находится в виде выдавленного продукта.
11. Продукт из алюминиевого сплава по п. 1 или 2, причем этот продукт находится в виде листа, плиты, поковки или выдавленного изделия как деталь элемента конструкции летательного аппарата.
12. Продукт из алюминиевого сплава по п. 1 или 2, причем упомянутый продукт обработан с помощью операции горячей деформации, термообработки на твердый раствор, закалки и старения.
13. Продукт из алюминиевого сплава п. 1 или 2, причем упомянутый продукт обработан с помощью термообработки на твердый раствор, закалки и холодного деформационного упрочнения и обладает остаточной деформацией между 0,5 и 15%, а, предпочтительно, между 0,5 и 5%.
14. Способ изготовления продукта из алюминиевого сплава по любому из пп. 1-13, включающий в себя этапы:
a. литье заготовки-слитка из AlCuLi-го сплава, имеющего химический состав, содержащий, мас.%:
Cu 3,4-5,0
Li 0,9-1,7
Mg 0,2-0,8
Ag 0,1-0,8
Mn 0,1-0,9
Zn < 0,1,
один или более элементов, выбранных из группы, состоящей из:
Zr 0,05-0,3
Cr 0,05-0,3
Ti 0,03-0,3
Sc 0,05-0,4
Hf 0,05-0,4
Fe < 0,15
Si < 0,5,
неизбежные примеси и остальное - алюминий;
b. подогревание и/или гомогенизацию отлитой заготовки;
c. горячую обработку заготовки давлением одним или более способов, выбранных из группы, состоящей из прокатки, выдавливания и ковки;
d. необязательно, холодную обработку давлением подвергнутой горячей обработке давлением заготовки;
e. термообработку на твердый раствор (ТТР) подвергнутой горячей обработке давлением и/или необязательно холодной обработке давлением заготовки, причем ТТР осуществляют при температуре и времени, достаточных для перевода в твердый раствор растворимых компонентов в этом алюминиевом сплаве;
f. охлаждение ТТР-заготовки;
g. необязательно, растяжение или сжатие охлажденной ТТР-заготовки или иную холодную обработку охлажденной ТТР-заготовки для снятия напряжений, например, выравнивание или вытягивание или холодную прокатку охлажденной ТТР-заготовки; и
h. старение, предпочтительно искусственное старение, охлажденной и необязательно растянутой или сжатой или подвергнутой иной холодной обработке ТТР-заготовки для достижения желательного состояния.